(57)【特許請求の範囲】
【請求項１】
エチレンに由来する構造単位を８０モル％以上含むエチレン重合体（Ａ）を含有する層Ａと、
エチレンに由来する構造単位を７０モル％以上含むエチレン重合体（Ｂ）と、無機フィラーとを含有する層Ｂと、
エチレンに由来する構造単位を７０モル％以上含むエチレン重合体（Ｃ）を含有する層Ｃと、
バリア層及び接着層からなる群から選ばれる少なくとも１つの層と、
エチレンに由来する構造単位を７０モル％以上含むエチレン重合体（Ｄ）を含有する層Ｄとが、この順で積層されてなり、
前記エチレン重合体（Ｄ）の密度が８８０ｋｇ／ｍ３以上、９３０ｋｇ／ｍ３未満であり、温度１９０℃、荷重２１．１８Ｎで測定されるメルトフローレートが０．０１ｇ／１０分〜３ｇ／１０分である、積層フィルム。
【請求項２】
エチレンに由来する構造単位を８０モル％以上含むエチレン重合体（Ａ）を含有する層Ａと、
エチレンに由来する構造単位を７０モル％以上含むエチレン重合体（Ｂ）と、無機フィラーとを含有する層Ｂと、
エチレンに由来する構造単位を７０モル％以上含むエチレン重合体（Ｃ）を含有する層Ｃと、
バリア層及び接着層からなる群から選ばれる少なくとも１つの層と、
エチレンに由来する構造単位を７０モル％以上含むエチレン重合体（Ｄ）を含有する層Ｄとが、この順で積層されてなり、
前記エチレン重合体（Ａ）の密度が９３０ｋｇ／ｍ３〜９７０ｋｇ／ｍ３であり、温度１９０℃、荷重２１．１８Ｎで測定されるメルトフローレートが０．０１ｇ／１０分以上、３ｇ／１０分未満であり、
前記エチレン重合体（Ｂ）の密度が９３０ｋｇ／ｍ３〜９７０ｋｇ／ｍ３であり、温度１９０℃、荷重２１．１８Ｎで測定されるメルトフローレートが３ｇ／１０分〜２５ｇ／１０分であり、
前記エチレン重合体（Ｃ）の密度が８８０ｋｇ／ｍ３以上、９３０ｋｇ／ｍ３未満であり、温度１９０℃、荷重２１．１８Ｎで測定されるメルトフローレートが０．０１ｇ／１０分以上、３ｇ／１０分未満である、積層フィルム。
【請求項３】
エチレンに由来する構造単位を８０モル％以上含むエチレン重合体（Ａ）を含有する層Ａと、
エチレンに由来する構造単位を７０モル％以上含むエチレン重合体（Ｂ）と、無機フィラーとを含有する層Ｂと、
エチレンに由来する構造単位を７０モル％以上含むエチレン重合体（Ｃ）を含有する層Ｃと、
バリア層及び接着層からなる群から選ばれる少なくとも１つの層と、
エチレンに由来する構造単位を７０モル％以上含むエチレン重合体（Ｄ）を含有する層Ｄとが、この順で積層されてなり、
前記無機フィラーが、炭酸カルシウム、カオリン、メタカオリン、ハイドロタルサイト、マイカ、タルク及び繊維状塩基性硫酸マグネシウム粒子からなる群から選ばれる１種以上の化合物である、積層フィルム。
【請求項４】
エチレンに由来する構造単位を８０モル％以上含むエチレン重合体（Ａ）を含有する層Ａと、
エチレンに由来する構造単位を７０モル％以上含むエチレン重合体（Ｂ）と、無機フィラーとを含有する層Ｂと、
エチレンに由来する構造単位を７０モル％以上含むエチレン重合体（Ｃ）を含有する層Ｃと、
バリア層及び接着層からなる群から選ばれる少なくとも１つの層と、
エチレンに由来する構造単位を７０モル％以上含むエチレン重合体（Ｄ）を含有する層Ｄとが、この順で積層されてなり、
前記バリア層が、無機層状化合物とポリビニルアルコール系樹脂とを含む組成物、並びに、酸化ケイ素、アルミナ、及びスピネルから選択される少なくとも１つから形成される層であり、
前記接着層が、ポリウレタン系接着剤、ポリエステル系接着剤、イミン系接着剤及びチタネート系接着剤からなる群から選択される少なくとも１つの接着剤から形成される層である、積層フィルム。
【請求項５】
前記層Ｂにおいて、前記エチレン重合体（Ｂ）及び前記無機フィラーの合計含有量１００重量％に対して、前記エチレン重合体（Ｂ）の含有量が２０重量％〜８０重量％であり、前記無機フィラーの含有量が２０重量％〜８０重量％である、請求項１〜４のいずれか一項に記載の積層フィルム。
【請求項６】
前記層Ａの厚さが５μｍ〜３０μｍであり、
前記層Ｂの厚さが２０μｍ〜６０μｍであり、
前記層Ｃの厚さが５μｍ〜３０μｍである、請求項１〜５のいずれか一項に記載の積層フィルム。
【請求項７】
前記層Ｄの厚さが２０μｍ〜１００μｍである、請求項１〜６のいずれか一項に記載の積層フィルム。
【請求項８】
エチレンに由来する構造単位を８０モル％以上含むエチレン重合体（Ａ）を含有する層Ａと、
エチレンに由来する構造単位を７０モル％以上含むエチレン重合体（Ｂ）と、無機フィラーとを含有する層Ｂと、
エチレンに由来する構造単位を７０モル％以上含むエチレン重合体（Ｃ）を含有する層Ｃと、
バリア層及び接着層からなる群から選ばれる少なくとも１つの層と、
エチレンに由来する構造単位を７０モル％以上含むエチレン重合体（Ｄ）を含有する層Ｄとが、この順で積層されてなる積層フィルムの製造方法であって、
前記層Ａと、前記層Ｂと、前記層Ｃとがこの順で積層されてなる基材フィルムの、前記層Ｃ側の表面にコロナ処理する工程と、
前記基材フィルムの前記層Ｃ側におけるコロナ処理した面に、前記バリア層及び接着層からなる群から選ばれる少なくとも１つの層を介して、前記層Ｄを積層する工程と、
を含む、製造方法。
【請求項９】
エチレンに由来する構造単位を８０モル％以上含むエチレン重合体（Ａ）を含有する層Ａと、
エチレンに由来する構造単位を７０モル％以上含むエチレン重合体（Ｂ）と、無機フィラーとを含有する層Ｂと、
エチレンに由来する構造単位を７０モル％以上含むエチレン重合体（Ｃ）を含有する層Ｃとが、
この順で積層されてなり、
前記エチレン重合体（Ａ）の密度が９３０ｋｇ／ｍ３〜９７０ｋｇ／ｍ３であり、温度１９０℃、荷重２１．１８Ｎで測定されるメルトフローレートが０．０１ｇ／１０分以上、３ｇ／１０分未満であり、
前記エチレン重合体（Ｂ）の密度が９３０ｋｇ／ｍ３〜９７０ｋｇ／ｍ３であり、温度１９０℃、荷重２１．１８Ｎで測定されるメルトフローレートが３ｇ／１０分〜２５ｇ／１０分であり、前記エチレン重合体（Ｂ）及び前記無機フィラーの合計含有量１００重量％に対して、前記エチレン重合体（Ｂ）の含有量が２０重量％〜８０重量％であり、前記無機フィラーの含有量が２０重量％〜８０重量％であり、
前記エチレン重合体（Ｃ）の密度が８８０ｋｇ／ｍ３以上、９３０ｋｇ／ｍ３未満であり、温度１９０℃、荷重２１．１８Ｎで測定されるメルトフローレートが０．０１ｇ／１０分以上、３ｇ／１０分未満である、積層フィルム。
【請求項１０】
エチレンに由来する構造単位を８０モル％以上含むエチレン重合体（Ａ）を含有する層Ａと、
エチレンに由来する構造単位を７０モル％以上含むエチレン重合体（Ｂ）と、無機フィラーとを含有する層Ｂと、
エチレンに由来する構造単位を７０モル％以上含むエチレン重合体（Ｃ）を含有する層Ｃとが、
この順で積層されてなり、
前記無機フィラーが、ハイドロタルサイト、タルク及び繊維状塩基性硫酸マグネシウム粒子からなる群から選ばれる１種以上の化合物であり、
前記エチレン重合体（Ｂ）及び前記無機フィラーの合計含有量１００重量％に対して、前記エチレン重合体（Ｂ）の含有量が２０重量％〜６０重量％であり、前記無機フィラーの含有量が４０重量％〜８０重量％である、積層フィルム。
【請求項１１】
前記エチレン重合体（Ｂ）及び前記無機フィラーの合計含有量１００重量％に対して、前記エチレン重合体（Ｂ）の含有量が２０重量％〜６０重量％であり、前記無機フィラーの含有量が４０重量％〜８０重量％である、請求項９に記載の積層フィルム。
【請求項１２】
前記層Ａの厚さが５μｍ〜３０μｍであり、
前記層Ｂの厚さが２０μｍ〜６０μｍであり、
前記層Ｃの厚さが２０μｍ〜１００μｍである、請求項９〜１１のいずれか一項に記載の積層フィルム。
【請求項１３】
エチレンに由来する構造単位を８０モル％以上含み、密度が９３０ｋｇ／ｍ３〜９７０ｋｇ／ｍ３であり、温度１９０℃、荷重２１．１８Ｎで測定されるメルトフローレートが０．０１ｇ／１０分以上、３ｇ／１０分未満であるエチレン−α−オレフィン共重合体（Ａ’）を含有する層Ａ’と、
エチレンに由来する構造単位を７０モル％以上含み、密度が９３０ｋｇ／ｍ３〜９７０ｋｇ／ｍ３であり、温度１９０℃、荷重２１．１８Ｎで測定されるメルトフローレートが３ｇ／１０分〜２５ｇ／１０分であるエチレン−α−オレフィン共重合体（Ｂ’）と、無機フィラーとを含有し、エチレン−α−オレフィン共重合体（Ｂ’）及び無機フィラーの合計含有量１００重量％に対して、エチレン−α−オレフィン共重合体（Ｂ’）の含有量が２０重量％〜６０重量％であり、無機フィラーの含有量が４０重量％〜８０重量％である層Ｂ’とが積層されてなる、積層フィルム。
【発明の詳細な説明】
【技術分野】
【０００１】
本発明は、積層フィルム、及びその製造方法に関する。
【背景技術】
【０００２】
２０１９年５月に環境省にて「プラスチック資源循環戦略」が策定され、２０３５年までに使用済みプラスチックを１００％リユース・リサイクル等により有効活用することが明文化された。そういった社会情勢の中、マテリアルリサイクルに適した樹脂製包装材料への要望はより一層増加するものと予想される。
【０００３】
例えば、プラスチック製（樹脂製）のフィルムは、種々の機能を有する複数の層を備えた積層フィルムとして多用されている。このような樹脂製のフィルムには、シングルユースである樹脂製の包装材料が挙げられる。一例として、樹脂製の包装材料は、延伸ナイロンフィルム及びポリエチレンテレフタレート（ＰＥＴ）フィルム等の樹脂フィルム、並びにアルミニウム等の金属フィルムから形成される基材層と、ポリエチレンフィルム等を含むシーラント層とを積層して形成される。ここで、基材フィルムとシーラントフィルムとは接着剤等を介して積層され得る。
【０００４】
例えば、特許文献１には、所定の密度を有する直鎖状低密度ポリエチレンを含む二軸配向ポリエチレンフィルムと、接着剤層と、シーラントフィルムと、を備え、二軸配向ポリエチレンフィルムは縦方向及び横方向のうちの少なくとも１つにおいて極限引張強度が少なくとも６０ＭＰａであり、シーラントフィルムは極限伸びが少なくとも３００％であり、縦方向及び横方向のうちの少なくとも１つにおいて極限引張強度が５０ＭＰａ未満である多層構造のフィルムが記載されている。
【先行技術文献】
【特許文献】
【０００５】
【特許文献１】特表２０１８−５２０９０８号公報
【発明の概要】
【発明が解決しようとする課題】
【０００６】
マテリアルリサイクルにおいて、ナイロン、及びポリエチレンテレフタレート（ＰＥＴ）等の樹脂から形成される基材層と、ポリエチレン樹脂等から形成されるシーラント層とを備えた積層フィルムは、各層を構成する樹脂の分離回収が困難であるという問題がある。
【０００７】
これについて、特許文献１に記載の積層フィルムは、基材層とシーラント層とがポリエチレン系樹脂から形成されているものの、ポリエチレンテレフタレート等の樹脂フィルムを積層しない場合、剛性及び耐熱収縮性が包装材料に求められる水準を十分に満たしていないという問題がある。
【０００８】
本発明は上述の問題を鑑みなされたものであり、マテリアルリサイクルが容易であり、且つ、剛性及び耐熱収縮性に優れた積層フィルム及びその関連技術を提供することを目的とする。
【課題を解決するための手段】
【０００９】
本発明者らは、上記課題について鋭意検討した結果、エチレン重合体を含有する層と、エチレン重合体と無機フィラーとを含有する層とを積層することで当該積層フィルムが、ポリエチレン樹脂を主成分とするモノマテリアルフィルムでありながら、包装材料として良好な剛性及び耐熱収縮性を示すことを見出し、本発明を完成させるに至った。
【００１０】
本発明の一態様に係る積層フィルムは、エチレンに由来する構造単位を８０モル％以上含むエチレン重合体（Ａ）を含有する層Ａと、エチレンに由来する構造単位を７０モル％以上含むエチレン重合体（Ｂ）と、無機フィラーとを含有する層Ｂと、エチレンに由来する構造単位を７０モル％以上含むエチレン重合体（Ｃ）を含有する層Ｃと、バリア層及び接着層からなる群から選ばれる１種以上の層と、エチレンに由来する構造単位を７０モル％以上含むエチレン重合体（Ｄ）を含有する層Ｄとが、この順で積層されてなる。
【００１１】
また、本発明の一態様に係る積層フィルムは、エチレンに由来する構造単位を８０モル％以上含むエチレン重合体（Ａ）を含有する層Ａと、エチレンに由来する構造単位を７０モル％以上含むエチレン重合体（Ｂ）と、無機フィラーとを含有する層Ｂと、エチレンに由来する構造単位を７０モル％以上含むエチレン重合体（Ｃ）を含有する層Ｃとが、この順で積層されてなる。
【００１２】
また、本発明の一態様に係る積層フィルムは、エチレンに由来する構造単位を８０モル％以上含み、密度が９３０ｋｇ／ｍ３〜９７０ｋｇ／ｍ３であり、温度１９０℃、荷重２１．１８Ｎで測定されるメルトフローレートが０．０１ｇ／１０分以上、３ｇ／１０分未満であるエチレン−α−オレフィン共重合体（Ａ’）を含有する層Ａ’と、エチレンに由来する構造単位を７０モル％以上含み、密度が９３０ｋｇ／ｍ３〜９７０ｋｇ／ｍ３であり、温度１９０℃、荷重２１．１８Ｎで測定されるメルトフローレートが３ｇ／１０分〜２５ｇ／１０分であるエチレン−α−オレフィン共重合体（Ｂ’）と、無機フィラーとを含有し、エチレン−α−オレフィン共重合体（Ｂ’）及び無機フィラーの合計含有量１００重量％に対して、エチレン−α−オレフィン共重合体（Ｂ’）の含有量が２０重量％〜６０重量％であり、無機フィラーの含有量が４０重量％〜８０重量％である層Ｂ’とが、積層されてなる。
【発明の効果】
【００１３】
本発明の一態様によれば、マテリアルリサイクルが容易であり、且つ、剛性及び耐熱収縮性に優れた積層フィルム及びその関連技術を提供することができる。
【発明を実施するための形態】
【００１４】
本発明の一実施形態について以下に説明するが、本発明はこれに限定されるものではない。本発明は、以下に説明する各構成に限定されるものではなく、特許請求の範囲に示した範囲で種々の変更が可能であり、異なる実施形態や実施例にそれぞれ開示された技術的手段を適宜組み合わせて得られる実施形態や実施例についても本発明の技術的範囲に含まれる。また、本明細書においては特記しない限り、数値範囲を表す「Ａ〜Ｂ」は、「Ａ以上、Ｂ以下」を意図する。
【００１５】
以下、本発明に包含される各態様について、詳細に説明する。
【００１６】
＜積層フィルム＞
本態様一態様に係る積層フィルムは、エチレン重合体（Ａ）を含有する層Ａと、エチレン重合体（Ｂ）及び無機フィラーを含有する層Ｂと、エチレン重合体（Ｃ）を含有する層Ｃと、バリア層及び接着層からなる群から選ばれる１種以上の層と、エチレン重合体（Ｄ）を含有する層Ｄとをこの順に積層してなる。本発明の一態様に係る積層フィルムにおいて、層Ａ、層Ｂ、及び層Ｃがこの順で積層されてなる層は基材層であり得る。ここで、基材層を形成するフィルムを基材フィルムと称することもある。また、エチレン重合体（Ｄ）を含有する層Ｄはいわゆるシーラント層であり得る。ここで、シーラント層を形成するフィルムをシーラントフィルムと称することもある。すなわち、本発明の一態様に係る積層フィルムは、層Ａ、層Ｂ、及び層Ｃがこの順で積層されてなる基材層における層Ｃと、層Ｄを含むシーラント層とが、バリア層及び接着層からなる群から選ばれる１つの層を介して積層されてなる積層フィルムであり得る。
【００１７】
〔基材フィルム（基材層）〕
基材フィルムは、エチレン重合体（Ａ）を含有する層Ａと、エチレン重合体（Ｂ）及び無機フィラーを含有する層Ｂと、エチレン重合体（Ｃ）を含有する層Ｃとがこの順に積層してなる層であり、層Ａが外層、層Ｂが中間層、層Ｃが内層であり得る。エチレン重合体（Ａ）、エチレン重合体（Ｂ）、及びエチレン重合体（Ｃ）は、それぞれ、エチレン重合体におけるエチレンに由来する単量体単位のモル分率、密度、及びメルトフローレート（ＭＦＲ）によって選択され得る。基材フィルムは、すくなくとも層Ｂに無機フィラーを含む。また、基材フィルムを構成する各層Ａ、層Ｂ及び層Ｃは、必要に応じて添加剤を含んでいてもよい。
【００１８】
〔１〕エチレン重合体
〔１−１〕エチレンに由来する単量体単位のモル分率
層Ａに含まれるエチレン重合体（Ａ）は、エチレンに由来する構造単位を８０モル％以上含み、９７モル％以上含むことが好ましく、９８モル％以上含むことがより好ましく、９９モル％以上含むことがさらに好ましい。エチレン重合体（Ａ）は、１００モル％のエチレンに由来する構造単位により構成されていてもよい。エチレンに由来する構造単位を８０モル％以上含むことによって、高い耐熱性及び耐薬品性をフィルムに付与できるという効果を奏する。なお、層Ａに含まれるエチレン重合体（Ａ）として、後述するエチレン重合体を２種類以上併用してもよい。この場合、２種類以上のエチレン重合体の少なくとも１種類が、エチレン重合体（Ａ）としてエチレンに由来する構造単位を８０モル％以上含んでいればよい。また、エチレン重合体（Ａ）とエチレン重合体（Ａ）以外のエチレン重合体とを併用する場合、層Ａに含まれるエチレン重合体（Ａ）とエチレン重合体（Ａ）以外のエチレン重合体の合計を１００重量％として、エチレン重合体（Ａ）の含有量が、６０重量％以上であることが好ましく、８０重量％以上であることがより好ましい。エチレン重合体（Ａ）の含有量が９０重量％以上であれば、層Ａを好適に形成することができる。
【００１９】
層Ｂに含まれるエチレン重合体（Ｂ）は、エチレンに由来する構造単位を７０モル％以上含み、９７モル％以上含むことが好ましく、９８モル％以上含むことがより好ましく、９９モル％以上含むことがさらに好ましい。エチレン重合体（Ｂ）は、１００モル％のエチレンに由来する構造単位により構成されていてもよい。エチレン重合体（Ｂ）は、エチレンに由来する構造単位を７０モル％以上含むことによって、成膜安定性を高めることができ、フィルムに剛性を付与できるという効果を奏する。なお、層Ｂに含まれるエチレン重合体（Ｂ）として後述するエチレン重合体を２種類以上併用してもよい。この場合、２種類以上のエチレン重合体の少なくとも１種類が、エチレン重合体（Ｂ）としてエチレンに由来する構造単位を７０モル％以上含んでいればよい。また、エチレン重合体（Ｂ）とエチレン重合体（Ｂ）以外のエチレン重合体とを併用する場合、層Ｂに含まれる２種類以上のエチレン重合体の合計を１００重量％として、エチレン重合体（Ｂ）の含有量が、６０重量％以上であることが好ましく、８０重量％以上であることがより好ましい。エチレン重合体（Ｂ）の含有量が９０重量％以上であれば、層Ｂを好適に形成することができる。
【００２０】
層Ｃに含まれるエチレン重合体（Ｃ）は、エチレンに由来する構造単位を７０モル％以上含み、９７モル％以上含むことが好ましく、９８モル％以上含むことがより好ましく、９９モル％以上含むことがさらに好ましい。エチレン重合体（Ｃ）は、１００モル％のエチレンに由来する構造単位により構成されていてもよい。エチレン重合体（Ｂ）は、エチレンに由来する構造単位を７０モル％以上含むことによって、基材フィルムに高い耐ブロッキング性を付与できるという効果を奏する。なお、層Ｃに含まれるエチレン重合体（Ｃ）として後述するエチレン重合体を２種類以上併用してもよい。この場合、２種類以上のエチレン重合体の少なくとも１種類が、エチレン重合体（Ｃ）としてエチレンに由来する構造単位を７０モル％以上含んでいればよい。また、エチレン重合体（Ｃ）とエチレン重合体（Ｃ）以外のエチレン重合体とを併用する場合、層Ｃに含まれる２種類以上のエチレン重合体の合計を１００重量％として、エチレン重合体（Ｃ）の含有量が、６０重量％以上であることが好ましく、８０重量％以上であることがより好ましい。エチレン重合体（Ｃ）の含有量が９０重量％以上であれば、層Ｃを好適に形成することができる。
【００２１】
層Ａに含まれるエチレン重合体（Ａ）は、エチレンに由来する構造単位を８０モル％以上含み、層Ｂに含まれるエチレン重合体（Ｂ）は、エチレンに由来する構造単位を７０モル％以上含み、層Ｃに含まれるエチレン重合体（Ｃ）は、エチレンに由来する構造単位を７０モル％以上含む。これによって、基材フィルムは、層Ａに外層、層Ｂに中間層、層Ｃに内層としての機能を付与しつつ、基材フィルムを使用したのち溶融混練したときにおいて、エチレン重合体（Ａ）、エチレン重合体（Ｂ）、及びエチレン重合体（Ｃ）を好適に相溶させることができる。よって、エチレンに由来する構造単位を８０モル％以上含むエチレン重合体（Ａ）を含有する層Ａと、エチレンに由来する構造単位を７０モル％以上含むエチレン重合体（Ｂ）と、無機フィラーとを含有する層Ｂと、エチレンに由来する構造単位を７０モル％以上含むエチレン重合体（Ｃ）を含有する層Ｃとが、この順で積層されてなる基材フィルムも、本発明の一態様に係る積層フィルムの範疇である。
【００２２】
〔１−２〕エチレン重合体の密度
エチレン重合体の密度は、ＪＩＳ Ｋ６７６０−１９９５に規定されたアニーリング処理を行った後、ＪＩＳ Ｋ７１１２−１９８０に記載のＡ法に従って測定される。
【００２３】
層Ａに含まれるエチレン重合体（Ａ）の密度は、フィルムの剛性を高める観点から、９３０ｋｇ／ｍ３以上であることが好ましく、９３５ｋｇ／ｍ３以上であることがより好ましい。また、層Ｃに含まれるエチレン重合体（Ｃ）とともに再利用するという観点から、９７０ｋｇ／ｍ３以下であることが好ましく、９４０ｋｇ／ｍ３以下であることがより好ましい。
【００２４】
層Ｂに含まれるエチレン重合体（Ｂ）の密度は、フィルムの剛性を高める観点から、９３０ｋｇ／ｍ３以上であることが好ましく、９３５ｋｇ／ｍ３以上であることがより好ましい。また、層Ｂへのフィラー受容性を高め、フィルムの加工安定性を高めるという観点から、９７０ｋｇ／ｍ３以下であることが好ましく、９６０ｋｇ／ｍ３以下であることがより好ましい。
【００２５】
層Ｃに含まれるエチレン重合体（Ｃ）の密度は、フィルムの剛性、ハンドリング性、透明性や衝撃強度の観点、並びに、エチレン重合体（Ａ）及びエチレン重合体（Ｂ）とともに好適に再利用するという観点からから、８８０ｋｇ／ｍ3以上であることが好ましく、より好ましくは８９０ｋｇ／ｍ3以上であり、さらに好ましくは、８９５ｋｇ／ｍ3以上であり、９３０ｋｇ／ｍ3未満であることが好ましい。
【００２６】
〔１−３〕エチレン重合体のメルトフローレート
エチレン重合体（Ａ）、エチレン重合体（Ｂ）、及びエチレン重合体（Ｃ）のメルトフローレート（ＭＦＲ）は、ＪＩＳ Ｋ７２１０−１―２０１４に準拠し、温度１９０℃、荷重２１．１８Ｎで測定される。
【００２７】
エチレン重合体（Ａ）のメルトフローレート（ＭＦＲ）は、フィッシュアイ、流動性、フィルム表面の外観、粘着性等の観点から、０．０１ｇ／１０分以上であることが好ましく、０．１ｇ／１０分以上であることがより好ましい。また、フィルムの強度を高める観点から、３ｇ／１０分未満であることが好ましく、２ｇ／１０分未満であることがより好ましい。
【００２８】
エチレン重合体（Ｂ）のＭＦＲは、フィッシュアイ、流動性、フィルム表面の外観、粘着性等の観点から、３ｇ／１０分以上であることが好ましく、４ｇ／１０分以上であることがより好ましい。また、２０重量％〜８０重量％以上の無機フィラーを含有させ、フィルムの強度を高めるという観点から、２５ｇ／１０分未満であることが好ましく、１５ｇ／１０分未満であることがより好ましい。
【００２９】
エチレン重合体（Ｃ）のＭＦＲは、フィルム成形における押出し負荷を好適に調整し、フィルム強度を高めるという観点から、０．０１ｇ／１０ｍｉｎ以上であることが好ましく、より好ましくは０．１ｇ／１０ｍｉｎ以上であり、さらに好ましくは０．５ｇ／１０ｍｉｎ以上であり、また、３ｇ／１０ｍｉｎ未満であることが好ましく、より好ましくは２．５ｇ／１０ｍｉｎ以下であり、さらに好ましくは２ｇ／１０ｍｉｎ以下である。
【００３０】
〔１−４〕エチレン重合体の種類
エチレン重合体（Ａ）、エチレン重合体（Ｂ）及びエチレン重合体（Ｃ）には、それぞれ、高圧法低密度ポリエチレン、高密度ポリエチレン、エチレン−α−オレフィン共重合体、エチレン−ビニルエステル共重合体、エチレン−不飽和カルボン酸エステル共重合体等のエチレン重合体を用いることができる。
【００３１】
エチレン重合体の中でも、エチレン重合体（Ａ）には、エチレン−α−オレフィン共重合体、及び、高圧法低密度ポリエチレン、及び高密度ポリエチレンが好適に用いられ、エチレン−α−オレフィン共重合体、及び高密度ポリエチレンがより好適に用いられる。
【００３２】
エチレン重合体（Ｂ）には、エチレン−α−オレフィン共重合体、及び高密度ポリエチレンが好適に用いられ、エチレン−α−オレフィン共重合体がより好適に用いられる。
【００３３】
エチレン重合体（Ｃ）には、高圧法低密度ポリエチレン、高密度ポリエチレン、エチレン−α−オレフィン共重合体が好適に用いられ、エチレン−α−オレフィン共重合体がより好適に用いられる。
【００３４】
エチレン重合体がエチレン−α−オレフィン共重合体である場合、エチレン−α−オレフィン共重合体の構成単位に用いられる炭素原子数３〜２０のα−オレフィンとしては、プロピレン、１−ブテン、１−ペンテン、１−ヘキセン、１−ヘプテン、１−オクテン、１−ノネン、１−デセン、１−ドデセン、４−メチル−１−ペンテン、４−メチル−１−ヘキセン等が挙げられ、これらは単独で用いてもよく、２種以上を併用してもよい。好ましくは、１−ブテン、１−ヘキセンである。
【００３５】
エチレン−α−オレフィン共重合体としては、例えば、エチレン−プロピレン共重合体、エチレン−１−ブテン共重合体、エチレン−１−ヘキセン共重合体、エチレン−１−オクテン共重合体、エチレン−１−ブテン−１−ヘキセン共重合体、エチレン−１−ブテン−１−オクテン共重合体等が挙げられ、これらは単独で用いてもよく、２種以上を併用してもよい。また、好ましくは、エチレン−１−ブテン共重合体、エチレン−１−ヘキセン共重合体、エチレン−１−ブテン−１−ヘキセン共重合体である。
【００３６】
エチレン−α−オレフィン共重合体の製造方法としては、公知のラジカル重合触媒やイオン重合触媒を用いて、公知の重合方法による製造方法が挙げられる。公知の触媒としては、例えば、過酸化物触媒、チーグラー・ナッタ系触媒、メタロセン系触媒等があげられ、公知の重合方法としては、例えば、溶液重合法、スラリー重合法、高圧イオン重合法、高圧ラジカル重合法、気相重合法等が挙げられる。
【００３７】
チーグラー・ナッタ系触媒としては、例えば、チタン原子、マグネシウム原子及びハロゲン原子を含有するオレフィン重合用固体触媒成分と、有機金属化合物とからなる触媒が挙げられ、より具体的には、特開平１１−３２２８３３号公報に記載された触媒が挙げられる。
【００３８】
メタロセン系触媒としては、例えば、次の（１）〜（４）の触媒等が挙げられる。
【００３９】
（１）シクロペンタジエン形骨格を有する基を有する遷移金属化合物を含む成分と、アルモキサン化合物とを含む成分からなる触媒
（２）前記遷移金属化合物を含む成分と、トリチルボレート、アニリニウムボレート等のイオン性化合物とを含む成分からなる触媒
（３）前記遷移金属化合物を含む成分と、前記イオン性化合物を含む成分と、有機金属化合物とを含む成分からなる触媒
（４）前記の各成分をＳｉＯ２、Ａｌ２Ｏ３等の無機粒子状担体や、エチレン、スチレン等のオレフィン重合体等の粒子状ポリマー担体に担持または含浸させて得られる触媒
上記の有機金属化合物としては、例えば、ブチルリチウム、トリエチルアルミニウム等が挙げられる。
【００４０】
エチレン−α−オレフィン共重合体は、メタロセン系触媒を用いた気相重合法により製造されたエチレン−α−オレフィン共重合体が好ましい。該エチレン−α−オレフィン共重合体としては、具体的には、特開平９−１８３８１６号公報に記載されているエチン−α−オレフィン共重合体を挙げることができる。
【００４１】
また、エチレン重合体が高密度ポリエチレンである場合、その製造方法としては、公知の触媒を用いて、エチレンと炭素原子数３〜１２のα−オレフィンとを、公知の重合方法により重合する製造方法が挙げられる。公知の触媒としては、例えば、チーグラー・ナッタ系触媒が挙げられ、公知の重合方法としては、例えば、溶媒の存在下又は不存在下における気相−固相重合法、液相−固相重合法、均一液相重合法等が挙げられる。重合温度としては、通常３０〜３００℃であり、重合圧力としては、通常、常圧〜３０００ｋｇ／ｃｍ２である。
【００４２】
その他、高圧法低密度ポリエチレン、エチレン−ビニルエステル共重合体、エチレン−不飽和カルボン酸エステル共重合体等のエチレン重合体についても公知の製造方法によって製造すればよく、市販品を用いてもよい。
【００４３】
〔１−５〕無機フィラー
基材フィルムは、すくなくとも層Ｂに無機フィラーを含む。層Ｂにおける無機フィラーの含有量は、エチレン重合体（Ｂ）及び前記無機フィラーの合計含有量１００重量％に対して、２０重量％〜８０重量％であることが好ましく、３０重量％〜７０重量％であることがより好ましい。層Ｂにおける無機フィラーの含有量が２０重量％以上であることによって、例えば、ポリエチレンテレフタレート（ＰＥＴ）フィルム、及びポリアミドフィルム等のフィルムを基材フィルムに積層しなくても、基材フィルム、さらには基材フィルムにシーラントフィルムを積層した積層フィルムに高い剛性及び高い耐熱収縮性を付与することができる。このため、基材フィルム及び積層フィルムを再生するときにおいて、ポリエチレンテレフタレート（ＰＥＴ）フィルム、及びポリアミドフィルム等を分離する必要がない。よって、基材フィルム、及び積層フィルムをエチレン重合体と無機フィラーとの成形材料用組成物として好適に再生することができる。なお、層Ｂにおける無機フィラーの含有量が、８０重量％以下であれば、層Ａ及び層Ｃと首尾よく共押出することができ、基材フィルムを首尾よく成形することができる。
【００４４】
なお、層Ａ及び層Ｃも無機フィラーを含んでいてもよい。層Ａにおける無機フィラーの含有量は、エチレン集合体（Ａ）及び無機フィラーの合計含有量１００重量％に対し、限定されるものではないが、２０重量％未満であればよい。同様に、層Ｃにおける無機フィラーの含有量は、エチレン集合体（Ｃ）及び無機フィラーの合計含有量１００重量％に対し、限定されるものではないが、２０重量％未満であればよい。
【００４５】
基材フィルムを構成する層Ａ、層Ｂ及び層Ｃに含まれ得る無機フィラーには、炭酸カルシウム、カオリン、メタカオリン、ハイドロタルサイト、マイカ、タルク、及び繊維状塩基性硫酸マグネシウム粒子等が挙げられ、これら無機フィラーを用いることによって、フィルムの透明性が損なわれることを回避することができる。フィルムの剛性をより高くするという観点から、より好ましくはハイドロタルサイト、タルク及び繊維状塩基性硫酸マグネシウム粒子が挙げられる。これら無機フィラーは単独で用いてもよく、２種以上を併用してもよい。また、無機フィラーは、例えば、カップリング剤等によって表面処理されていてもよい。その他、層Ａ、層Ｂ及び層Ｃは、酸化チタン及び酸化鉄等の着色顔料を無機フィラーとして含んでいてもよい。
【００４６】
無機フィラーのメディアン径（ｄ５０）は、限定されるものではないが、０．５〜１０μｍであることが好ましい。なお、無機フィラーのメディアン径（ｄ５０）は、レーザ回折法によって、体積基準のメディアン径として測定することができる。
【００４７】
無機フィラーが、繊維状塩基性硫酸マグネシウム粒子である場合、限定されるものではないが、繊維長が８〜３０μｍ、繊維径が０．５〜１．０μｍであることが好ましい。
【００４８】
〔１−６〕添加剤
層Ａ、層Ｂ及び層Ｃは、必要に応じて、本発明の目的・効果を損なわない範囲で、少なくとも１つの添加剤を含んでいてもよい。
【００４９】
添加剤としては、滑剤、安定剤（酸化防止剤）、界面活性剤、帯電防止剤、加工性改良剤、抗ブロッキング剤、及び染料等が挙げられる。
【００５０】
滑剤としては、例えば流動パラフィン、天然パラフィン、マイクロワックス、ポリエチレンワックス、塩素化パラフィン、フルオロカーボン、合成パラフィンなどのパラフィン系ワックス；ステアリン酸、パルチミン酸、ミリスチン酸、ベヘニン酸、アラキジンなどの脂肪酸系ワックス；脂肪族アミド、アルキレンビス脂肪酸アミドなどの脂肪族アミド系ワックス；ステアリン酸ブチルなどの脂肪酸低級アルコールエステル；多価アルコール、ポリグリコールエステル、高級アルコールエステル類などのエステル系；ステアリン酸亜鉛、マグネシウムステアレート、カルシウムステアレート、ロノジンクなどの金属石鹸；脂肪アルコール、エチレングリコール、ジエチレングリコール、トリエチレングリコールなどの多価アルコール系；脂肪酸と多価アルコールの部分エステル、脂肪酸とポリグリコール・ポリグリセロールの部分エステルなどを挙げることができ、２つ以上の滑剤を併用してもよい。
【００５１】
滑剤は、無機フィラーを含む層に配合されることが好ましく、例えば、層Ｂに配合するときにおいて、エチレン重合体（Ｂ）と無機フィラーとの合計１００質量部に対し、０．２〜５．０質量部含まれることが好ましい。
【００５２】
安定剤としては、例えば、２，６−ジ−ｔ−ブチル−ｐ−クレゾール（ＢＨＴ）、テトラキス［メチレン−３−（３，５−ジ−ｔ−ブチル−４−ヒドロキシフェニル）プロピオネート］メタン（ＩＲＧＡＮＯＸ（登録商標）１０１０，ＢＡＳＦ社製）、ｎ−オクタデシル−３−（４’−ヒドロキシ−３，５’−ジ−ｔ−ブチルフェニル）プロピオネート（ＩＲＧＡＮＯＸ（登録商標）１０７６，ＢＡＳＦ社製）等で代表されるフェノール系安定剤、ビス（２，４−ジ−ｔ−ブチルフェニル）ペンタエリスリトールジホスファイト、トリス（２，４−ジ−ｔ−ブチルフェニル）ホスファイト等で代表されるホファイト系安定剤等が挙げられる。
【００５３】
界面活性剤としては、例えばカルボン酸塩、脂肪酸塩、環状脂肪酸塩、特殊ポリカルボン酸塩型活性剤、スルホン酸塩、アルキルまたはアルケニルスルホン酸塩、アルキルアリルスルホン酸塩、アルキルアリルスルホン酸塩の重縮合物、硫酸塩、アルキル硫酸エステル、ポリオキシエチレン・アルキルエーテル硫酸塩、ポリオキシエチレン・アルキルフェニルエーテル硫酸塩、りん酸エステル、アルキルりん酸エステル、ポリオキシエチレン・アルキル（フェニル）エーテルりん酸エステル塩、無機りん酸塩等のアニオン性界面活性剤；ポリオキシエチレン誘導体、ポリオキシエチレン・アルキルエーテル、ポリオキシエチレン・アルキルフェニルエーテル、ポリオキシエチレン・ソルビタン脂肪酸エステル、ポリオキシエチレン脂肪酸エステル、ポリオキシエチレン・ポリオキシプロピレンブロックポリマー、ポリオキシエチレンアルキルアミン、ポリオキシエチレンアルキルアマイド、多価アルコール系誘導体等のノニオン性界面活性剤；アルキルアミン塩、第４アンモニウム塩等のカチオン性界面活性剤；アルキルベタイン等の両性界面活性剤；フッ素系界面活性剤、シリコン系界面活性剤、反応性界面活性剤等を挙げることができ、これらの化合物の中から１種または２種以上用いることができる。
【００５４】
その他、層Ａ、層Ｂ及び層Ｃは、衝撃強度の改良のために用いられる低密度エラストマー等のポリオレフィン系樹脂を添加剤として含んでいてもよい。
【００５５】
〔２〕バリア層及び接着層
バリア層及び接着層からなる群から選ばれる１種以上の層は、層Ｃと層Ｄとの間に位置する層であって、バリア層または接着層のいずれかの単一層であっても、バリア層と接着層とを含む多層であってもよい。
【００５６】
バリア層は、酸素及び水蒸気等のガスの透過を防ぐ層である。バリア層は、例えば、無機化合物を蒸着することによって形成される金属酸化物の層と、無機層状化合物とポリビニルアルコール系樹脂とを含む組成物から形成される層とが挙げられる。ここで、無機化合物を蒸着することによって形成される層には、酸化ケイ素、アルミナ、及びスピネルから形成される層を挙げることができる。バリア層は、例えば、無機層状化合物とポリビニルアルコール系樹脂とを含む組成物から形成される層であり得る。
【００５７】
ここで、無機層状化合物としては、カオリナイト族、スメクタイト族、及びマイカ族が挙げられる。この中でも、層状ケイ酸塩鉱物、ヘクトライト、サボナイト等のスメクタイト族が好ましく、無機層状化合物の層間に樹脂を取り込み、複合体を形成し易い。スメクタイト族の中でも、層状ケイ酸塩鉱物が好ましく、高い酸素ガスバリア性を付与することができる。
【００５８】
ポリビニルアルコール系樹脂とは、ビニルアルコールに由来する構造単位を主成分として有する重合体である。このような「ポリビニルアルコール」としては、例えば、酢酸ビニル重合体の酢酸エステル部分を加水分解して得られる重合体、トリフルオロ酢酸ビニル重合体、ギ酸ビニル重合体、ピバリン酸ビニル重合体、ｔ−ブチルビニルエーテル重合体、トリメチルシリルビニルエーテル重合体等を加水分解して得られる重合体が挙げられる（「ポリビニルアルコール」の詳細については、例えば、ポバール会編、「ＰＶＡの世界」、１９９２年、（株）高分子刊行会；長野ら、「ポバール」、１９８１年、（株）高分子刊行会を参照することができる）。重合体のエステル部分の「ケン化」の程度は、７０モル％以上が好ましく、８５モル％以上がより好ましく、９８％モル以上がさらに好ましい。また、使用する重合体の重合度は、１００以上５０００以下であることが好ましく、２００以上３０００以下であることがより好ましい。
【００５９】
また、ビニルアルコールとしては、水酸基以外の官能基を有するいわゆるビニルアルコール誘導体であってもよく、水酸基以外の官能基として、例えば、アミノ基、チオール基、カルボキシル基、スルホン酸基、リン酸基、カルボキシレート基、スルホン酸イオン基、燐酸イオン基、アンモニウム基、ホスホニウム基、シリル基、シロキサン基、アルキル基、アリル基、フルオロアルキル基、アルコシキ基、カルボニル基、ハロゲン基等が例示できる。
【００６０】
また、ポリビニルアルコール系樹脂としては、ビニルアルコールに由来する構造単位と、エチレン、プロピレン等のα−オレフィンに由来する構造単位とを含む共重合体であってもよい。ポリビニルアルコール系樹脂が共重合体である場合、水系溶媒への溶解性の観点から、該共重合体に含まれるα−オレフィンに由来する構造単位の含有量は４０モル％以下であることが好ましく、１５モル％以下であることがより好ましい。
【００６１】
接着層は、水性型、及び溶剤型のドライラミネート用接着剤から形成してもよく、無溶剤型ラミネート用接着剤から形成してもよい。接着層を形成するための接着剤には、例えば、ポリエーテル系ポリウレタン接着剤、ポリエステル系ポリウレタン接着剤等のポリウレタン系接着剤、ポリエステル系接着剤、イミン系接着剤、及びチタネート系接着剤等を挙げることができる。例えば、ポリウレタン系接着剤には、タケラック（登録商標）（三井化学製）、及びタケネート（登録商標）（三井化学製）等を挙げることができる。
【００６２】
その他、接着層は、高密度ポリエチレン、低密度ポリエチレン、極低密度ポリエチレン、超低密度ポリエチレンエチレン−酢酸ビニル共重合体、エチレン−アクリル酸共重合体、エチレン−アクリル酸エステル共重合体、エチレン−メタクリル酸共重合体、エチレン−メタクリル酸エステル共重合体、エチレン−ビニルアルコール共重合体、エチレン−酢酸ビニル共重合体鹸化物、エチレン−スチレン共重合体、エチレン−ビニルシクロヘキサン共重合体、エチレン−ノルボルネン共重合体、ポリオレフィンゴム、スチレン−ブタジエンゴム、スチレン−ブタジエン−スチレンブロック共重合体、イソプレンゴム、スチレン−イソプレンゴム、イソブチレンゴム、これら樹脂の酸変性体や水添物等から形成される層であってもよい。
【００６３】
〔シーラントフィルム（シーラント層）〕
エチレン重合体（Ｄ）を含有する層Ｄは、シーラント層として機能する層である。
【００６４】
層Ｄを形成するエチレン重合体（Ｄ）は、エチレンに由来する構造単位を７０モル％以上、好ましくは９０モル％以上含む。エチレン重合体（Ｄ）は、１００モル％のエチレンに由来する構造単位により構成されていてもよい。エチレン重合体（Ｄ）はエチレンに由来する構造単位を７０モル％以上含むことによって、基材層に含まれるエチレン重合体（Ａ）、エチレン重合体（Ｂ）及びエチレン重合体（Ｃ）と均一に相溶させることができる。
【００６５】
エチレン重合体（Ｄ）の密度は、包装用フィルムとしてのハンドリング性、フィルムの透明性を高め、剛性及び衝撃強度を高めるという観点から、８８０ｋｇ／ｍ3以上であることが好ましく、より好ましくは８９０ｋｇ／ｍ3以上であり、さらに好ましくは、８９５ｋｇ／ｍ3以上であり、また、９３０ｋｇ／ｍ3未満であることが好ましい。
【００６６】
エチレン重合体（Ｄ）のＭＦＲは、フィルム成形における押出し負荷を好適に調整し、フィルム強度を高めるという観点から、０．０１ｇ／１０ｍｉｎ以上であることが好ましく、より好ましくは０．１ｇ／１０ｍｉｎ以上であり、さらに好ましくは０．５ｇ／１０ｍｉｎ以上であり、また、１０ｇ／１０ｍｉｎ未満であることが好ましく、より好ましくは７ｇ／１０ｍｉｎ以下であり、さらに好ましくは５ｇ／１０ｍｉｎ以下である。
【００６７】
エチレン重合体（Ｄ）は、エチレンに由来する構造単位のモル分率、密度、及びＭＦＲから、エチレン重合体（Ｃ）と同様のエチレン重合体を用いることができる。すなわち、エチレン重合体（Ｄ）には、高圧法低密度ポリエチレン、高密度ポリエチレン、エチレン−α−オレフィン共重合体、エチレン−ビニルエステル共重合体、エチレン−不飽和カルボン酸エステル共重合体等のエチレン重合体を用いることができ、高圧法低密度ポリエチレン、高密度ポリエチレン、エチレン−α−オレフィン共重合体が好適に用いられ、高密度ポリエチレン、エチレン−α−オレフィン共重合体がより好適に用いられる。
【００６８】
なお、エチレン重合体（Ｃ）の場合と同じく、エチレン重合体（Ｄ）とエチレン重合体（Ｄ）以外のエチレン重合体とを併用してもよく、この場合層Ｄに含まれる２種類以上のエチレン重合体の合計を１００重量％として、エチレン重合体（Ｄ）の含有量が、６０重量％以上であることが好ましく、８０重量％以上であることがより好ましい。エチレン重合体（Ｄ）の含有量が９０重量％以上であれば、層Ｄを好適に形成することができる。
【００６９】
層Ｄが無機フィラーを含む場合、エチレン重合体（Ｄ）と無機フィラーとの合計含有量を１００重量％としたときにおいて、無機フィラーの含有量は、２０重量％未満であることが好ましく、限定されるものではないが、層Ｄは無機フィラーを含んでいないことがより好ましい。
【００７０】
〔その他の層〕
層Ａと層Ｂとの間、層Ｂと層Ｃとの間、層Ｃとバリア層及び接着層からなる群から選ばれる１種以上の層との間、並びに、バリア層及び接着層からなる群から選ばれる１種以上の層と層Ｄとの間に、他の層が含まれていてもよい。
【００７１】
このような他の層としては、例えば、遮光層、酸素吸収層、着色層、及び導電性層等が挙げられる。
【００７２】
＜積層フィルムの製造方法＞
本実施形態に係る積層フィルムは、層Ａと、層Ｂと、層Ｃとがこの順で積層されてなる基材フィルム（層Ａ／層Ｂ／層Ｃ）の、層Ｃ側の表面をコロナ処理する工程と、基材フィルムの層Ｃ側のコロナ処理を行なった面に、バリア層及び接着層からなる群から選ばれる１種以上の層を介して、層Ｄを積層する工程と、を含む製造方法により、製造することができる。
【００７３】
層Ａ、層Ｂ、及び層Ｃを成形するためのエチレン重合体を含むフィルム成形用樹脂組成物の製造方法としては、特に限定されるものではなく、それぞれ別個に、あらかじめメルトブレンド（溶融混練）してもよく、個々にドライブレンドしてもよく、または一種以上のマスターバッチにしてドライブレンドしてもよい。ドライブレンドにおいてはヘンシェルミキサー、タンブラーミキサー等の各種ブレンダーが用いられ、メルトブレンドにおいては単軸押出機、二軸押出機、バンバリーミキサー、熱ロール等の各種ミキサーが用いられる。
【００７４】
層Ａの厚さは、フィルムの加工安定性を高めるという観点から、５μｍ以上であることが好ましく、７μｍ以上であることがより好ましい。また、フィルムの剛性を高めるという観点から、３０μｍ以下であることが好ましく、２０μｍ以下であることがより好ましい。
【００７５】
層Ｂの厚さは、フィルムの剛性を高めるという観点から、１０μｍ以上であることが好ましく、２０μｍ以上であることがより好ましい。また、フィルムの加工安定性を高めるという観点から、６０μｍ以下であることが好ましく、４０μｍ以下であることがより好ましい。
【００７６】
層Ｃの厚さは、フィルムの加工安定性を高めるという観点から、５μｍ以上であることが好ましく、７μｍ以上であることがより好ましい。また、フィルムの剛性を高めるという観点から、３０μｍ以下であることが好ましく、２０μｍ以下であることがより好ましい。
【００７７】
基材フィルムにおいて、層Ａ／層Ｂ／層Ｃの各層の厚み比は、１／１／１〜１／１５／1であることが好ましく、より好ましくは１／２／１〜１／１０／１であり、さらに好ましくは１／２／１〜１／６／１である。
【００７８】
基材フィルムの製造方法としては、特に限定されるものではなく、公知のフィルムの製造方法が挙げられ、例えば、インフレーションフィルム製造装置を用いるインフレーション法、Ｔダイキャストフィルム製造装置を用いるＴダイ法等の押出成形方法が挙げられる。
【００７９】
Ｔダイ法を用いる場合、加工樹脂温度は２３０℃〜３００℃であり、チルロール温度は２０℃〜５０℃である。
【００８０】
インフレーション法を用いる場合、層Ａ、層Ｂ、及び層Ｃを形成するための樹脂組成物にポリブテン等の粘着剤を添加してもよい。ポリブテンの添加方法としては、ポリブテンを予めバンバリー混練機等でコンパウンドした原料を用いる方法、押出し機内に注入する方法等が挙げられる。ポリブテンの濃度は０．５〜２０重量％であり、三層の全層、両外層（層Ａ及び層Ｃ）のみ、または中間層（層Ｂ）のみに添加してもよい。ポリブテンとしては、日本石油化学（株）製ＨＶ３５、出光石油化学（株）製ポリブテン１００Ｈ等の市販品を用いてもよい。
【００８１】
バリア層及び接着層からなる群から選ばれる１種以上の層を介して、基材フィルムと層Ｄとを積層する前に、基材フィルムの層Ｃ側の表面にコロナ処理を施すとよい。これにより、層Ｃとバリア層又は接着層との接着強度を高めることができる。
【００８２】
バリア層を形成する方法は、例えば、酸化ケイ素、アルミナ、及びスピネル等の層は蒸着により形成するとよい。また、無機層状化合物とポリビニルアルコール系樹脂とを含む組成物から形成されるバリア層は、当該組成物を塗布し、乾燥することによって形成すればよい。
【００８３】
基材フィルム（層Ａ／層Ｂ／層Ｃ）と、層Ｄとを積層する方法は、接着層を形成するか否かによって適宜選択するとよい。例えば、接着層を形成する場合、予め成形されたシーラントフィルム（層Ｄ）をドライラミネート法、又は押出ラミネート法によって積層する方法が上げられる。なお、層Ｄ、及び層Ｄを形成するためのシーラントフィルムの厚さは、シール強度を高めるという観点から、２０μｍ以上であることが好ましく、３０μｍ以上であることがより好ましい。また、エチレン重合体（Ｄ）の使用量を削減できるという観点から、１００μｍ以下であることが好ましく、８０μｍ以下であることがより好ましい。
【００８４】
ドライラミネート法では、例えば、基材フィルムの層Ｃにおけるコロナ処理した面に、又は、バリア層側の面に水性型又は溶剤型のドライラミネート用接着剤を塗布し、乾燥することで接着層を形成し、これにより基材フィルム（層Ａ／層Ｂ／層Ｃ）とシーラントフィルム（層Ｄ）とをドライラミネート法で貼り合わせることができる。
【００８５】
また、押出ラミネート法（サンドイッチラミネート法）では、基材フィルムにおける層Ｃ又はバリア層と、シーラントフィルム（層Ｄ）との間に無溶剤型のラミネート用接着剤を溶融押出し、接着層を形成する。これにより、基材フィルム（層Ａ／層Ｂ／層Ｃ）とシーラントフィルム（層Ｄ）と接着層を介して貼り合わせることができる。
【００８６】
その他、接着層を形成しない場合、無溶剤ラミネート法により層Ｄを成形すればよく、基材フィルムにおける層Ｃ又はバリア層上にエチレン重合体（Ｄ）を含む層Ｄを成形するための樹脂組成物を溶融押出し、これにより、層Ｄを成形することができる。
【００８７】
＜変形例１＞
本発明は、上述の態様に限定されない。例えば、一変形例（変形例１）に係る積層フィルムは、エチレン重合体（Ａ）を含有する層Ａ、及び、エチレン重合体（Ｂ）と無機フィラーとを含有する層Ｂと、エチレン重合体（Ｃ）を含有する層Ｃとをこの順に積層してなる積層フィルムであり、層Ｄを積層していない態様である。
【００８８】
エチレン重合体（Ａ）を含有する層Ａ、及び、エチレン重合体（Ｂ）と無機フィラーとを含有する層Ｂは、層Ａ及び層Ｂとそれぞれ、上述の態様と同じであるためその説明を省略する。
【００８９】
エチレン重合体（Ｃ）を含有する層Ｃは、例えば、積層フィルムを包装材料として包装容器または包装袋に適用した場合に、最内層、すなわち、食品等の内容物と接触する面を構成する層であり、シーラント層として機能し得る。
【００９０】
本変形例において、層Ｃは、シーラント層としての機能を付与するという観点から、厚さが２０μｍ以上であることが好ましく、３０μｍ以上であることがより好ましく、また、１００μｍ以下であることが好ましく、８０μｍ以下であることがより好ましい。
【００９１】
また、本変形例において、層Ｃが無機フィラーを含む場合、エチレン重合体（Ｃ）と無機フィラーとの合計含有量を１００重量％としたときにおいて、無機フィラーの含有量は、２０重量％未満であることが好ましく、限定されるものではないが、層Ｃは無機フィラーを含んでいないことがより好ましい。
【００９２】
なお、本態様に係る積層フィルムは、エチレン重合体（Ａ）を含有する層Ａ、及び、エチレン重合体（Ｂ）を基材フィルムとして成形し、層Ｂと層Ｃとの間にバリア層、及び接着層からなる群から選択される１つの層が形成されていてもよい。また、層Ａ、及び層Ｂの層間において、例えば、遮光層、遮光層、酸素吸収層、着色層、及び導電性層等のその他の層が形成されていてもよい。
【００９３】
本変形例に係る積層フィルムは、層Ａ、層Ｂ及び層Ｃをインフレーション法、又はＴダイ法によって、一体的に成形してもよい。また、層Ａ及び層Ｂを基材フィルムとして成形し、ドライラミネート法、押出ラミネート法又は無溶剤ラミネート法等によって、バリア層及び／又は接着層を介して、層Ｃを積層してもよい。
【００９４】
＜変形例２＞
本発明は、上述の態様、及び、一変形例に限定されない。例えば、別の変形例（変形例２）に係る積層フィルムは、エチレン−α−オレフィン共重合体（Ａ’）を含有する層Ａ’、及び、エチレン−α−オレフィン共重合体（Ｂ’）と無機フィラーとを含有する層Ｂ’とが積層されてなる。
【００９５】
エチレン−α−オレフィン共重合体（Ａ’）は、エチレンに由来する構造単位を８０モル％以上含み、密度が９３０ｋｇ／ｍ３〜９７０ｋｇ／ｍ３であり、ＭＦＲが０．０１ｇ／１０分以上、３ｇ／１０分未満である。
【００９６】
エチレン−α−オレフィン共重合体（Ｂ’）は、エチレンに由来する構造単位を７０モル％以上含み、密度が９３０ｋｇ／ｍ３〜９７０ｋｇ／ｍ３であり、ＭＦＲが３ｇ／１０分〜２５ｇ／１０分である。
【００９７】
無機フィラーとしては、上述の態様と同じ無機フィラーが挙げられる。
【００９８】
層Ｂ’において、エチレン−α−オレフィン共重合体（Ｂ’）及び無機フィラーの合計含有量１００重量％に対して、エチレン−α−オレフィン共重合体（Ｂ’）の含有量は、２０重量％〜６０重量％であり、無機フィラーの含有量は４０重量％〜８０重量％である。
【００９９】
＜積層フィルムの用途＞
本発明の一態様に係る積層フィルムは、例えば、ポリエチレンテレフタレート（ＰＥＴ）フィルムやポリアミドフィルムを積層せずとも、高い剛性及び耐熱収縮性を備えている。よって、一態様に係る積層フィルムは、例えば、食品、洗剤、及び化粧品等を収納する包装袋、及び包装用容器として好適に用いることができる。また、基材層及びシーラント層をエチレン重合体によって成形することができることから、基材層及びシーラント層と分離せずとも、再利用するができるモノマテリアル包材として好適に使用することができる。
【０１００】
＜再生方法＞
本発明の一態様に係る積層フィルムは、例えば、食品、洗剤、及び化粧品等の容器として用いた後、回収し、再生するとよい。積層フィルムの再生は、例えば、アルコール等の溶剤等によって回収した容器を洗浄し、乾燥した後に当該容器を溶融し、ペレット化すればよい。容器の溶融、及びペレット化は、積層フィルムの全層を分離することなく行うことができる。得られたペレットと、当該ペレットとは、無機フィラーの含有量が異なるエチレン重合体のマスターバッチとを混合し、溶融し、無機フィラーの濃度を調整してもよい。当該マスターバッチに用いられるエチレン重合体は、エチレン重合体（Ａ）、エチレン重合体（Ｂ）、エチレン重合体（Ｃ）の何れかを選択すればよい。
【０１０１】
再生したエチレン重合体を含む樹脂材料は、例えば、食品、洗剤、化粧品用途の成形材料として好適に使用することができる。
【０１０２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【０１０３】
以下、実施例を挙げて本発明についてさらに具体的に説明する。ただし、本発明はこれら実施例に限定されるものではない。
【０１０４】
（１）エチレン重合体の各種物性の測定方法は、以下の通りである。
【０１０５】
（１−１）エチレン重合体中のエチレンに由来する構造単位の含有量（単位：モル％）
ＩＲ測定装置（日本分光株式会社製  商品名「ＦＴ−ＩＲ４８０」）を用いて、ＩＲスペクトル測定を行い、エチレンに由来する構造単位の含有量（単位：モル％）を測定した。
【０１０６】
（１−２）エチレン重合体の密度（単位：ｋｇ／ｍ３）
ＪＩＳ  Ｋ６７６０−１９９５に記載のアニーリング処理を行った後、ＪＩＳ  Ｋ７１１２−１９８０に記載のＡ法に従って、エチレン重合体の密度（単位：ｋｇ／ｍ３）を測定した。
【０１０７】
（１−３）エチレン重合体のメルトフローレート（ＭＦＲ、単位：ｇ／１０分）
ＪＩＳ  Ｋ７２１０−１―２０１４に従い、温度１９０℃、荷重２１．１８Ｎの条件でエチレン重合体のＭＦＲ（単位：ｇ／１０分）を測定した。
【０１０８】
（２）実施例及び比較例に用いた材料は、以下の通りである。
【０１０９】
（２−１）エチレン重合体
・エチレン重合体１
エチレン−ヘキセン共重合体、住友化学株式会社製  商品名「スミカセンＥ（登録商標）ＦＶ４０７」、製造方法：メタロセン触媒を用いた気相重合、エチレンに由来する構造単位：９８．７モル％、密度：９３０ｋｇ／ｍ３、ＭＦＲ：３．０ｇ／１０分
・エチレン重合体２
エチレン−α−オレフィン共重合体、京葉ポリエチレン株式会社製  商品名「Ｅ８０８０」、エチレンに由来する構造単位：９９．１モル％、密度：９５８ｋｇ／ｍ３、ＭＦＲ：１．０ｇ／１０分
・エチレン重合体３
エチレン単独重合体、住友化学株式会社社製  商品名「スミカセン（登録商標）Ｆ２０８−３」、製造方法：高圧ラジカル重合、エチレンに由来する構造単位：１００モル％、密度：９２３ｋｇ／ｍ３、ＭＦＲ：１．０ｇ／１０分
・エチレン重合体４
エチレン−ヘキセン共重合体、住友化学株式会社社製  商品名「スミカセン（登録商標）ＧＡ４０１」、製造方法：チーグラー・ナッタ触媒を用いた高圧イオン重合、エチレンに由来する構造単位：９９．０モル％、密度：９３５ｋｇ／ｍ３、ＭＦＲ：３．０ｇ／１０分
・エチレン重合体５
エチレン単独重合体、住友化学株式会社社製  商品名「スミカセン（登録商標）Ｆ２００」、製造方法：高圧ラジカル重合、エチレンに由来する構造単位：１００％、密度：９２２ｋｇ／ｍ３、ＭＦＲ：２．０ｇ／１０分
・エチレン重合体６
ダウケミカルカンパニー製  商品名「Ｅｎｇａｇｅ（登録商標）８４０２」、製造方法：メタロセン触媒を用いた溶液重合、エチレンに由来する構造単位：９７．６モル％、密度：９０２ｋｇ／ｍ３、ＭＦＲ：３０ｇ／１０分
・エチレン重合体７
エチレン−α−オレフィン共重合体、京葉ポリエチレン株式会社製  商品名「Ｇ２５００」、エチレンに由来する構造単位：９９．２モル％、密度：９６０ｋｇ／ｍ３、ＭＦＲ：５ｇ／１０分
・エチレン重合体８
エチレン−ヘキセン共重合体、住友化学株式会社製  商品名「スミカセンＥ（登録商標）ＦＶ１０２」、製造方法：メタロセン触媒を用いた気相重合、エチレンに由来する構造単位：９８．６モル％、密度：９２６ｋｇ／ｍ３、ＭＦＲ：０．８ｇ／１０分
（２−２）無機フィラー
・無機フィラー１
タルク、浅田製粉株式会社製  商品名「ＪＭ６２０Ｐ」、メディアン径（ｄ５０）５μｍ
・無機フィラー２
ハイドロタルサイト、協和化学工業株式会社製  商品名「ＤＨＴ−４Ａ」、メディアン径（ｄ５０）０．５μｍ
・無機フィラー３
繊維状塩基性硫酸マグネシウム粒子、宇部マテリアルズ株式会社製  商品名「Ａ−１」、繊維長８〜３０μｍ、繊維径０．５〜１．０μｍ
（２−３）その他の成分
・滑剤１：ステアリン酸亜鉛  株式会社ＡＤＥＫＡ製  商品名「ＺＮＳ−Ｆ」
（３）フィルムの各種物性の評価方法は、以下のとおりである。
【０１１０】
（３−１）剛性（ヤング率、単位：ＭＰａ）
フィルムを１２０ｍｍ×３０ｍｍに切り出し、剛性評価用の試験片とした。株式会社安田精機製作所製オートストレインを用いて、２３℃、湿度５０％の雰囲気下、つかみ間隔６０ｍｍ、引張速度５ｍｍ／分の条件で試験片の引張り試験を行った。引張り試験により得られた引張−応力カーブのゼロ点での接線の傾きから初期弾性率（ヤング率）を求めた。なお、フィルム製造時にける送り出し方向と、試験片の長辺方向とが一致するように切り出したものをＭＤ方向の試験片とした。また、フィルム製造時にける送り出し方向と試験片の短辺方向とが一致するように切り出したものをＴＤ方向の試験片とした。初期弾性率の値が高いほど、剛性に優れる。
【０１１１】
（３−２）耐熱収縮率（単位：％）
フィルムを２０ｃｍ×４ｃｍに切り出し、耐熱収縮率評価用の試験片とした。この試験片に、当該試験片の中心点を通過し、長辺方向に平行な約１６ｃｍの標線を引いた。ノギスを用い、ｍｍ単位で小数点２桁まで標線の長さ（Ｌ０）を正確に計測した。次いで、試験片を、長辺方向に沿って垂れるように、１００℃の熱風循環式オーブン内にクリップで吊るし、３０分間熱処理した。その後、試験片をオーブンより取り出し、１時間空冷したのち、ｍｍ単位で小数点２桁までノギスで標線の長さ（Ｌ１）を正確に計測し、下記式を用いて耐熱収縮率を算出した。
【０１１２】
耐熱収縮率＝（Ｌ０−Ｌ１）／Ｌ０×１００
（３−３）透明性（全光線透過度、単位：％）
ＪＩＳ  Ｋ７１３６−２０００に準拠して測定した。
【０１１３】
〔実施例１〕
４０質量部のエチレン重合体４と、６０質量部の無機フィラー１と、１．２質量部の滑剤１とを、ヘンシェルミキサーを用いて窒素ガス雰囲気下でドライブレンドして混合物を得た。得られた混合物を、同方向二軸押出機（スクリュー径３７ｍｍφ、ＴＥＭ３５Ｂ型）を用いて、窒素ガス雰囲気下、温度２２０〜２３０℃、スクリュー回転数２００ｒｐｍで溶融混練し、マスターバッチペレット１を得た。
【０１１４】
３層共押出インフレーションフィルム成形機（株式会社プラコー製）を用いて、層Ａ（エチレン重合体１；１００質量部、厚さ；１０μｍ）／層Ｂ（マスターバッチペレット１；１００質量部、厚さ；２０μｍ）／層Ｃ（エチレン重合体８；１００質量部、厚さ；１０μｍ）の層構成を有する３層インフレーションフィルムを成形した。次いで、得られたフィルムの層Ｃ側の表面にコロナ処理を行い、インフレーションフィルム１を得た。成形条件及びコロナ処理条件は以下のとおりであった。
＜成形条件＞
・押出機：φ５０ｍｍ×３台
・ダイ：φ１５０ｍｍ、リップ２．０ｍｍｔ
・ダイの設定温度：１８５℃
・層Ａの加工温度：１８５℃
・層Ａの押出条件：４〜６ｋｇ／時
・層Ｂの加工温度：１８５℃
・層Ｂの押出条件：１０〜１３ｋｇ／時
・層Ｃの加工温度：１８５℃
・層Ｃの押出条件：４〜６ｋｇ／時
・折径：４７０ｍｍ
＜コロナ処理条件＞
・コロナ処理器：ウェッジ製  ＡＧＦ−Ｂ  １０型
・コロナ出力：０．２ｋＷ
インフレーションフィルム１の成分、及び物性の評価結果を表１に示す。
【０１１５】
〔実施例２〕
１００質量部のマスターバッチペレット１に代えて、５０質量部のマスターバッチペレット１と５０質量部のエチレン重合体４とをドライブレンドした混合物を用いて層Ｂを形成した以外は、実施例１と同じ条件にて、インフレーションフィルム２を得た。
【０１１６】
インフレーションフィルム２の成分、及び物性の評価結果を表１に示す。
【０１１７】
〔実施例３〕
層Ａとして、１００質量部のエチレン重合体１に代えて、１００質量部のエチレン重合体２を用いた以外は、実施例１と同様にして、インフレーションフィルム３を得た。
【０１１８】
インフレーションフィルム３の成分、及び物性の評価結果を表１に示す。
【０１１９】
〔実施例４〕
４０質量部のエチレン重合体４、６０質量部の無機フィラー２、及び、１．２質量部の滑剤１を、ヘンシェルミキサーを用いて、窒素ガス雰囲気下でドライブレンドして混合物を得た。得られた混合物を、同方向二軸押出機（スクリュー径３７ｍｍφ、ＴＥＭ３５Ｂ型）を用いて、窒素ガス雰囲気下、温度２２０〜２３０℃、スクリュー回転数２００ｒｐｍで溶融混練し、マスターバッチペレット２を得た。
【０１２０】
以下の点を変更した以外は、実施例１と同様にして、インフレーションフィルム４を得た：
・層Ａについて、１００質量部のエチレン重合体１に代えて、９０質量部のエチレン重合体１と１０質量部のエチレン重合体３とをドライブレンドした混合物を用いた。
・層Ｂについて、１００質量部のマスターバッチペレット１に代えて、５０重量％のマスターバッチペレット２と５０質量部のエチレン重合体４とをドライブレンドした混合物を用いた。
・層Ｃについて、１００質量部のエチレン重合体８に代えて、９０質量部のエチレン重合体１と１０質量部のエチレン重合体３とをドライブレンドした混合物を用いた。
【０１２１】
インフレーションフィルム４の成分、及び物性の評価結果を表１に示す。
【０１２２】
〔実施例５〕
４０質量部のエチレン重合体４、６０質量部の無機フィラー３、及び、１．２質量部の滑剤１を、ヘンシェルミキサーを用いて、窒素ガス雰囲気下でドライブレンドして混合物を得た。得られた混合物を、同方向二軸押出機（スクリュー径３７ｍｍφ、ＴＥＭ３５Ｂ型）を用いて、窒素ガス雰囲気下、温度２２０〜２３０℃、スクリュー回転数２００ｒｐｍで溶融混練し、マスターバッチペレット３を得た。
【０１２３】
層Ｂについて、５０質量部のマスターバッチペレット２と５０質量部のエチレン重合体４とをドライブレンドした混合物に代えて、５０質量部のマスターバッチペレット３と５０質量部のエチレン重合体４とをドライブレンドした混合物を用いた以外は、実施例４と同様にして、インフレーションフィルム５を得た。
【０１２４】
インフレーションフィルム５の成分、及び物性の評価結果を表１に示す。
【０１２５】
〔実施例６〕
４０質量部のエチレン重合体７、６０質量部の無機フィラー１、及び、１．２質量部の滑剤１を、ヘンシェルミキサーを用いて、窒素ガス雰囲気下でドライブレンドした。得られた混合物を、同方向二軸押出機（スクリュー径３７ｍｍφ、ＴＥＭ３５Ｂ型）を用いて、窒素ガス雰囲気下、温度２２０〜２３０℃、スクリュー回転数２００ｒｐｍで溶融混練し、マスターバッチペレット４を得た。
【０１２６】
層Ｂについて、５０質量部のマスターバッチペレット２と５０質量部のエチレン重合体４とをドライブレンドした混合物に代えて、５０質量部のマスターバッチペレット４と５０質量部のエチレン重合体７とをドライブレンドした混合物を用いた以外は、実施例４と同様にして、インフレーションフィルム６を得た。
【０１２７】
インフレーションフィルム６の成分、及び物性の評価結果を表１に示す。
【表１】
0006716764.tif 000002
【０１２８】
〔比較例１〕
３１．５質量部のエチレン重合体４、１０質量部のエチレン重合体５、及び、５８．５質量部のエチレン重合体６を、ラボプラストミルを用いて、１９０℃、回転数２５ｒｐｍで、５分間混練した。得られた混練物を、熱プレス機を用いて、温度１５０℃、圧力１０ＭＰａで、５分間プレスした後、冷却プレス機を用いて、温度３０℃で５分間冷却し、１１０ｍｍ×１１０ｍｍの厚さ約１ｍｍのプレスシートに成形した。
【０１２９】
得られたプレスシートを、９２ｍｍ×９２ｍｍに切り出した。東洋精機社製卓上延伸機を用いて、延伸温度１１５℃、余熱３分、速度０．５０ｍ／分で、１×３倍にＭＤ延伸させた。その５秒後、速度０．５０ｍ／分の速度でＴＤ方向に３倍に延伸させた。延伸状態を１分間保持した後、取り出し、３×３倍の二軸延伸フィルムを得た。
【０１３０】
二軸延伸フィルムの物性の評価結果を表２に示す。
【表２】
0006716764.tif 000003
【０１３１】
〔実施例７〕
１０質量部のタケラック（登録商標）Ａ５２５（三井化学製）と、１質量部のタケネート（登録商標）Ａ５２（三井化学製）と、１５質量部の酢酸エチルとを混合して、ドライラミネート用接着剤１を調製し、接着層を形成するための接着剤とした。
【０１３２】
基材フィルムとして、実施例１で得られたインフレーションフィルム１を用意した。
【０１３３】
また、層Ｄを形成するシーラントフィルムとして、エチレン−α−オレフィン共重合体フィルム（三井化学東セロ社製、商品名「Ｌ−ＬＤＰＥフィルムＦＣＤ＃４０」、厚み４０μｍ、エチレン−α−オレフィン共重合体の密度９１６．６ｋｇ／ｍ３、エチレンに由来する構造単位：９８．４モル％、ＭＦＲ３．３ｇ／１０分）を用意した。
【０１３４】
インフレーションフィルム１の層Ｃにおけるコロナ処理を行なった面に、ドライラミネート用接着剤１を介して、エチレン−α−オレフィン共重合体フィルムを、ドライラミネート法で貼り合わせ、層Ａ／層Ｂ／層Ｃ／接着層／層Ｄの５層構成を有する積層フィルムを得た。得られた積層フィルムの物性の評価結果を表３に示す。
【０１３５】
〔比較例２〕
基材フィルムとして、実施例１で得られたインフレーションフィルム１に代えて、比較例１で得られた二軸延伸フィルムを用いた以外は、実施例７と同様にして、積層フィルムを得た。得られた積層フィルムは、二軸延伸フィルム／接着層／層Ｄの３層構成を有する。得られた積層フィルムの物性の評価結果を表３に示す。
【０１３６】
〔合成例１：バリア層分散液の合成〕
反応容器に、３２０．０ｇのイオン交換水と、１３．４ｇのポリビニルアルコール（株式会社クラレ製、商品名  「ＰＶＡ−１０５」、平均重合度：５００、けん化度：９８〜９９ｍｏｌ％）とを加えた。反応容器内の混合物を撹拌しながら、９０℃まで昇温し、引き続き９０℃で６０分間攪拌することでポリビニルアルコールを水に溶解させた。得られたポリビニルアルコールの水溶液を２３℃に冷却し、引き続き２３℃で撹拌しながら、層状ケイ酸塩鉱物（クニミネ工業株式会社製、商品名  「クニピアＧ」）：６．７ｇを加え、２３℃で３０分間撹拌した。得られた混合物を、温度２３℃、圧力１２５０ｋｇｆ／ｃｍ２の条件で、高圧分散装置（Microfluidics Corporation社製、商品名  「超高圧ホモジナイザーＭ１１０−Ｅ／Ｈ」、細管の直径：１００μｍ）を用いて、高圧分散処理して、バリア層分散液１を得た。
【０１３７】
〔実施例８〕
実施例１で得られたインフレーションフィルム１の層Ｃにおけるコロナ処理を行なった面に、合成例１で得られたバリア層分散液１を塗布した。その後、オーブンを用いて、６０℃で２０分間乾燥させて、０．４μｍのバリア塗膜からなるバリア層を形成し、バリアフィルムを得た。
【０１３８】
基材フィルムとして、インフレーションフィルム１に代えて、上記で得られたバリアフィルムを用いて、バリア層側の表面と、エチレン−α−オレフィン共重合体フィルムとを貼り合わせた以外は、実施例７と同様にして、積層フィルムを得た。得られた積層フィルムは、層Ａ／層Ｂ／層Ｃ／バリア層／接着層／層Ｄの６層構成を有する。得られた積層フィルムの物性の評価結果を表３に示す。
【０１３９】
〔実施例９〕
実施例１で得られたインフレーションフィルム１に代えて、実施例２で得られたインフレーションフィルム２を用いた以外は、実施例８と同様にして、積層フィルムを得た。得られた積層フィルムは、層Ａ／層Ｂ／層Ｃ／バリア層／接着層／層Ｄの６層構成を有する。得られた積層フィルムの物性の評価結果を表３に示す。
【０１４０】
〔実施例１０〕
実施例１で得られたインフレーションフィルム１に代えて、実施例３で得られたインフレーションフィルム３を用いた以外は、実施例８と同様にして、積層フィルムを得た。得られた積層フィルムは、層Ａ／層Ｂ／層Ｃ／バリア層／接着層／層Ｄの６層構成を有する。得られた積層フィルムの物性の評価結果を表３に示す。
【０１４１】
〔実施例１１〕
実施例１で得られたインフレーションフィルム１に代えて、実施例４で得られたインフレーションフィルム４を用いた以外は、実施例８と同様にして、積層フィルムを得た。得られた積層フィルムは、層Ａ／層Ｂ／層Ｃ／バリア層／接着層／層Ｄの６層構成を有する。得られた積層フィルムの物性の評価結果を表３に示す。
【０１４２】
〔実施例１２〕
実施例１で得られたインフレーションフィルム１に代えて、実施例５で得られたインフレーションフィルム５を用いた以外は、実施例８と同様にして、積層フィルムを得た。得られた積層フィルムは、層Ａ／層Ｂ／層Ｃ／バリア層／接着層／層Ｄの６層構成を有する。得られた積層フィルムの物性の評価結果を表３に示す。
【０１４３】
〔実施例１３〕
実施例１で得られたインフレーションフィルム１に代えて、実施例６で得られたインフレーションフィルム６を用いた以外は、実施例８と同様にして、積層フィルムを得た。得られた積層フィルムは、層Ａ／層Ｂ／層Ｃ／バリア層／接着層／層Ｄの６層構成を有する。得られた積層フィルムの物性の評価結果を表３に示す。
【表３】
0006716764.tif 000004
【０１４４】
実施例１〜１３のフィルムは、比較例１及び２のフィルムに比して、高い剛性を示し、かつ、耐熱収縮性に優れ、包装材料として好適に使用し得るものであった。
【産業上の利用可能性】
【０１４５】
本発明の一態様に係る積層フィルムは、良好な剛性及び耐熱収縮性を示し、マテリアルリサイクルに適した各種包装材料、例えば、食品用包装材料に好適に用いられる。
【要約】      （修正有）【課題】マテリアルリサイクルが容易であり、剛性及び耐熱収縮性に優れた積層フィルムの提供。【解決手段】エチレンに由来する構造単位を８０モル％以上含むエチレン重合体（Ａ）を含有する層Ａと、エチレンに由来する構造単位を７０モル％以上含むエチレン重合体（Ｂ）と、無機フィラーとを含有する層Ｂと、エチレンに由来する構造単位を７０モル％以上含むエチレン重合体（Ｃ）を含有する層Ｃと、バリア層及び接着層からなる群から選ばれる少なくとも１つの層と、エチレンに由来する構造単位を７０モル％以上含むエチレン重合体（Ｄ）を含有する層Ｄとが、この順で積層されてなる積層フィルム。【選択図】なし